(57)【要約】      （修正有）【課題】長期間使用した場合であっても、電子写真感光体における露光メモリの発生を効果的に抑制することができる除電レスタイプの画像形成装置を提供する。【解決手段】基体上に、電荷発生剤と、正孔輸送剤と、結着樹脂と、を含む感光層を有する電子写真感光体を備えるとともに、除電手段を省略した除電レスタイプの画像形成装置であって、正孔輸送剤が、下記一般式（１）で表されるアミン化合物を含む。2008281723.tif 000028（Ｘ1及びＸ2はそれぞれ独立しており、ブタジニエルベンゼン等の置換基である。）【選択図】なし【特許請求の範囲】
【請求項１】
基体上に、少なくとも電荷発生剤と、正孔輸送剤と、結着樹脂と、を含む感光層を有する電子写真感光体を備えるとともに、除電手段を省略した除電レスタイプの画像形成装置であって、
前記正孔輸送剤が、下記一般式（１）で表されるアミン化合物を含むことを特徴とする除電レスタイプの画像形成装置。
【化１】
2008281723.tif 000024
（一般式（１）中、Ｒａ〜Ｒｇは、それぞれ独立しており、水素原子、ハロゲン原子、炭素数１〜２０のアルキル基、炭素数１〜２０のアルコキシ基、置換または非置換の炭素数６〜３０のアリール基、またはＲａ〜Ｒｅのうち、隣接する二つの置換基同士が炭化水素環構造を形成しても良く、Ｘ1及びＸ2はそれぞれ独立しており、下記一般式（２）で表される置換基であり、Ｘ1及びＸ2、あるいはいずれか一方が複数である場合は、それぞれ同一でも異なってもよく、置換基数ｌ及びｍは、（ｌ＋ｍ≧２）を満足する０または正の整数である。）
【化２】
2008281723.tif 000025
（一般式（２）中、Ｒｈ〜Ｒｉは、それぞれ独立しており、水素原子、炭素数１〜２０のアルキル基、置換または非置換の炭素数６〜３０のアリール基であり、繰り返し数ｎは１〜２の整数であり、Ｒｊはハロゲン原子、炭素数１〜２０のアルキル基、炭素数１〜２０のアルコキシ基、あるいは置換または非置換の炭素数６〜３０のアリール基であり、Ｒｊが複数である場合は、同一でも異なってもよく、置換基数ｏは０〜５の整数である。）
【請求項２】
前記一般式（１）において、Ｒａ〜Ｒｅのいずれか２つが結合してシクロヘキシル基を形成していることを特徴とする請求項１に記載の除電レスタイプの画像形成装置。
【請求項３】
前記一般式（１）において、Ｘ1及びＸ2、あるいはいずれか一方が、一般式（２）における繰り返し数ｎを２としたブタジエン構造を有することを特徴とする請求項１または２に記載の除電レスタイプの画像形成装置。
【請求項４】
前記一般式（１）で表されるアミン化合物の添加量を、前記結着樹脂１００重量部に対して３０〜１００重量部の範囲内の値とすることを特徴とする請求項１〜３のいずれか一項に記載の除電レスタイプの画像形成装置。
【請求項５】
前記感光層が、下記一般式（３）及び（４）、あるいはいずれか一方で表される電子輸送剤を含むことを特徴とする請求項１〜４のいずれか一項に記載の除電レスタイプの画像形成装置。
【化３】
2008281723.tif 000026
（一般式（３）中、Ｒ1〜Ｒ4は、それぞれ独立しており、水素原子、ハロゲン原子、置換または非置換の炭素数１〜２０のアルキル基、置換または非置換の炭素数１〜２０のアルコキシ基、置換または非置換の炭素数６〜３０のアリール基である。）
【化４】
2008281723.tif 000027
（一般式（４）中、Ｒ5〜Ｒ6は、それぞれ独立しており、水素原子、置換または非置換の炭素数１〜２０のアルキル基、置換または非置換の炭素数１〜２０のアルコキシ基、置換または非置換の炭素数６〜３０のアリール基、置換または非置換の炭素数６〜３０のシクロアルキル基、置換または非置換の炭素数７〜２０のアラルキル基であり、Ｒ7〜Ｒ11は、それぞれ独立しており、水素原子、ハロゲン原子、置換または非置換の炭素数１〜１２のアルキル基、置換または非置換の炭素数１〜１２のアルコキシ基、置換または非置換の炭素数６〜３０のアリール基、置換または非置換の炭素数７〜２０のアラルキル基、置換または非置換の炭素数６〜３０のフェノキシ基、シアノ基、ニトロ基、あるいは２つ以上の基が結合して形成される複素環基である。）
【請求項６】
帯電手段として帯電ローラを備えることを特徴とする請求項１〜５のいずれか一項に記載の除電レスタイプの画像形成装置。
【発明の詳細な説明】
【技術分野】
【０００１】
本発明は、除電レスタイプの画像形成装置に関する。特に、長期間使用した場合であっても、電子写真感光体における露光メモリの発生を効果的に抑制することができる除電レスタイプの画像形成装置に関する。
【背景技術】
【０００２】
従来、画像形成装置に用いられる電子写真感光体としては、光照射により電荷を発生するための電荷発生剤と、この発生した電荷を輸送するための電荷輸送剤と、これらの物質を分散させて層形成するための結着樹脂と、を含む有機感光体が広く用いられている。
このような有機感光体に用いられる画像形成装置には、感光体表面を帯電させるための帯電手段と、この帯電した表面に対して光照射し潜像形成するための露光手段と、この潜像をトナー現像してトナー像を形成するための現像手段と、このトナー像を印刷紙に転写するための転写手段と、を順次配置した画像形成プロセスが採用されている。
この画像形成プロセスにおいて、転写後の感光層中に残留した残留電荷を消去するために、光照射して除電する除電手段が設けられている。これにより、前周回までに残留した電位をリセットして、いわゆる露光メモリの発生を抑制することができる。
しかしながら、かかる除電手段を用いた場合においても、露光時と同様に電位の減衰がおこるため、感光体内部に空間電荷が発生してしまうという問題が見られた。その結果、繰り返し画像形成を行った場合には、かかる空間電荷の蓄積によって、帯電電位や明電位が不安定になるという問題が見られた。
【０００３】
そこで、かかる問題を解決するために、導電性基体上に感光層を形成し、感光層が電荷発生剤としてのフタロシアニン系化合物、正孔輸送剤及び電子輸送剤を結着樹脂中に含有し、フタロシニン系化合物の含有量が結着樹脂重量に対して０．１〜４重量％であり、感光層の膜厚が１０〜３５μｍであって、且つ、露光波長７８０ｎｍ、露光エネルギー１．０μＪ／ｃｍ2で測定した、プラス極性とマイナス極性の感度の絶対値差が５００Ｖ以下であることを特徴とする単層型電子写真感光体を使用した除電システムを有さない画像形成装置が開示されている（例えば、特許文献１）。
【特許文献１】特開２００１−３１２０７５号公報（特許請求の範囲）
【発明の開示】
【発明が解決しようとする課題】
【０００４】
しかしながら、特許文献１にかかる除電レスタイプの画像形成装置を用いた場合、使用初期であれば効果的に露光メモリの発生を抑制することができるものの、長期間使用した場合には、露光メモリが発生しやすくなるという問題が見られた。
かかる問題は、特に帯電工程において帯電手段から発生するオゾン等によって感光層が酸化劣化し、感光層中における電荷の輸送効率が低下することに起因していると考えられる。
【０００５】
そこで、本発明の発明者らは、鋭意検討した結果、抗酸化性及び正孔輸送能に優れた特定の構造を有する正孔輸送剤を用いることによって、電子写真感光体の感光層がオゾン等によって酸化劣化することを効果的に抑制し、感光層中における残留電荷の発生を有効に抑制することができることを見出した。そして、かかる電子写真感光体を搭載した画像形成装置であれば、除電レスタイプとして構成し、さらに、長期間使用した場合であっても、電子写真感光体における露光メモリの発生を効果的に抑制することができることを見出し、本発明を完成させるに至った。
すなわち、本発明の目的は、長期間使用した場合であっても、電子写真感光体における露光メモリの発生を効果的に抑制することができる除電レスタイプの画像形成装置を提供することにある。
【課題を解決するための手段】
【０００６】
本発明によれば、基体上に、少なくとも電荷発生剤と、正孔輸送剤と、結着樹脂と、を含む感光層を有する電子写真感光体を備えるとともに、除電手段を省略した除電レスタイプの画像形成装置であって、正孔輸送剤が、下記一般式（１）で表されるアミン化合物を含むことを特徴とする除電レスタイプの画像形成装置が提供され、上述した問題を解決することができる。
【０００７】
【化１】
2008281723.tif 000002
【０００８】
（一般式（１）中、Ｒａ〜Ｒｇは、それぞれ独立しており、水素原子、ハロゲン原子、炭素数１〜２０のアルキル基、炭素数１〜２０のアルコキシ基、置換または非置換の炭素数６〜３０のアリール基、またはＲａ〜Ｒｅのうち、隣接する二つの置換基同士が炭化水素環構造を形成しても良く、Ｘ1及びＸ2はそれぞれ独立しており、下記一般式（２）で表される置換基であり、Ｘ1及びＸ2、あるいはいずれか一方が複数である場合は、それぞれ同一でも異なってもよく、置換基数ｌ及びｍは、（ｌ＋ｍ≧２）を満足する０または正の整数である。）
【０００９】
【化２】
2008281723.tif 000003
【００１０】
（一般式（２）中、Ｒｈ〜Ｒｉは、それぞれ独立しており、水素原子、炭素数１〜２０のアルキル基、置換または非置換の炭素数６〜３０のアリール基であり、繰り返し数ｎは１〜２の整数であり、Ｒｊはハロゲン原子、炭素数１〜２０のアルキル基、炭素数１〜２０のアルコキシ基、あるいは置換または非置換の炭素数６〜３０のアリール基であり、Ｒｊが複数である場合は、同一でも異なってもよく、置換基数ｏは０〜５の整数である。）
【００１１】
すなわち、電子写真感光体の感光層において、正孔輸送剤として一般式（１）で表されるアミン化合物が含有されていることから、その抗酸化性によって、電子写真感光体表面がオゾン等によって酸化劣化することを防ぎ、感光層中における残留電荷の発生を効果的に抑制することができる。
また、かかる特定の構造を有する正孔輸送剤は、優れた正孔輸送能を有することから、電荷発生剤から発生した電荷を効率よく輸送して、感光層中における残留電荷の発生を、より効果的に抑制することができる。
したがって、本発明の画像形成装置は、かかる特定の構造を有する正孔輸送剤を用いた電子写真感光体を搭載しているため、除電レスタイプとして構成しているにもかかわらず、長期間使用した場合であっても、露光の際の残留電荷によって生じる露光メモリの発生を効果的に抑制することができる。
また、除電レスタイプとして構成していることから、コンパクト化や低コスト化に資することができる。
【００１２】
また、本発明にかかる除電レスタイプの画像形成装置を構成するにあたり、一般式（１）において、Ｒａ〜Ｒｅのいずれか２つが結合してシクロヘキシル基を形成していることが好ましい。
このように構成することにより、感光層中における特定の構造を有する正孔輸送剤の分散性を向上させることができる。したがって、特定の構造を有する正孔輸送剤の抗酸化性及び正孔輸送能を、より効果的に発揮させることができる。
【００１３】
また、本発明にかかる除電レスタイプの画像形成装置を構成するにあたり、一般式（１）において、Ｘ1及びＸ2、あるいはいずれか一方が、一般式（２）における繰り返し数ｎを２としたブタジエン構造を有することが好ましい。
このように構成することにより、特定の構造を有する正孔輸送剤の抗酸化性及び正孔輸送能を、より向上させることができる。
【００１４】
また、本発明にかかる除電レスタイプの画像形成装置を構成するにあたり、一般式（１）で表されるアミン化合物の添加量を、結着樹脂１００重量部に対して３０〜１００重量部の範囲内の値とすることが好ましい。
このように構成することにより、特定の構造を有する正孔輸送剤の抗酸化性及び正孔輸送能を、さらに効果的に発揮させることができる。
【００１５】
また、本発明にかかる除電レスタイプの画像形成装置を構成するにあたり、感光層が、下記一般式（３）及び（４）、あるいはいずれか一方で表される電子輸送剤を含むことが好ましい。
【００１６】
【化３】
2008281723.tif 000004
【００１７】
（一般式（３）中、Ｒ1〜Ｒ4は、それぞれ独立しており、水素原子、ハロゲン原子、置換または非置換の炭素数１〜２０のアルキル基、置換または非置換の炭素数１〜２０のアルコキシ基、置換または非置換の炭素数６〜３０のアリール基である。）
【００１８】
【化４】
2008281723.tif 000005
【００１９】
（一般式（４）中、Ｒ5〜Ｒ6は、それぞれ独立しており、水素原子、置換または非置換の炭素数１〜２０のアルキル基、置換または非置換の炭素数１〜２０のアルコキシ基、置換または非置換の炭素数６〜３０のアリール基、置換または非置換の炭素数６〜３０のシクロアルキル基、置換または非置換の炭素数７〜２０のアラルキル基であり、Ｒ7〜Ｒ11は、それぞれ独立しており、水素原子、ハロゲン原子、置換または非置換の炭素数１〜１２のアルキル基、置換または非置換の炭素数１〜１２のアルコキシ基、置換または非置換の炭素数６〜３０のアリール基、置換または非置換の炭素数７〜２０のアラルキル基、置換または非置換の炭素数６〜３０のフェノキシ基、シアノ基、ニトロ基、あるいは２つ以上の基が結合して形成される複素環基である。）
【００２０】
このように構成することにより、特定の構造を有する電子輸送剤が、感光層の表面特性を向上させる効果を有していることから、クリーニング装置を簡略化した現像同時クリーニング方式を採用した場合であっても、フィルミングの発生を効果的に抑制することができる。
また、これらの電子輸送剤であれば、電子輸送能にも優れることから、感光層中における残留電荷の発生を抑制して、露光メモリの発生をより効果的に抑制することができる。
【００２１】
また、本発明にかかる除電レスタイプの画像形成装置を構成するにあたり、帯電手段として帯電ローラを備えることが好ましい。
このように構成することにより、帯電工程におけるオゾン等の発生量を抑制できるばかりか、電子写真感光体表面に対する電荷付与の均一性及び安定性を向上させることができる。
【発明を実施するための最良の形態】
【００２２】
［第１の実施形態］
第１の実施形態は、基体上に、少なくとも電荷発生剤と、正孔輸送剤と、結着樹脂と、を含む感光層を有する電子写真感光体を備えるとともに、除電手段を省略した除電レスタイプの画像形成装置であって、正孔輸送剤が、一般式（１）で表されるアミン化合物を含むことを特徴とする除電レスタイプの画像形成装置である。
以下、第１の実施形態としての除電レスタイプの画像形成装置について、主に電子写真感光体及び帯電手段を中心に、具体的に説明する。
【００２３】
１．基本的構成
図１に、本発明における除電レスタイプの画像形成装置の基本的構成を示す。かかる画像形成装置１０は、ドラム型の電子写真感光体（以下、感光体と称する場合がある。）１１を備えており、この感光体１１の周囲には、矢印Ａで示す回転方向に沿って、帯電手段１２（図中においては、一例として帯電ローラを記載している。）と、感光体表面に潜像を形成するための露光手段１３と、この感光体表面に対してトナーを付着させて潜像現像する現像手段１４と、このトナーを記録紙２０上に転写するための転写手段１５と、感光体表面上の残留トナーを除去するクリーニング装置１７と、が順次配置されている。
また、帯電手段１２には、帯電印加電圧を印加するための電源１９が接続されている。この電源１９は、直流成分（ＤＣ）のみを印加することもでき、更には、この直流成分に交流成分（ＡＣ）を重畳させた重畳電圧を印加することもできる。このとき、電源１９の極性を帯電手段１２側が正極になるように接続すれば、かかる画像形成装置を正帯電型とすることができ、帯電手段１２側が負極になるように接続すれば、かかる画像形成装置を負帯電型とすることができる。
また、転写手段１５には、電源２２が接続されている。この電源２２は、直流成分（ＤＣ）のみを印加することもでき、更には、この直流成分に交流成分（ＡＣ）を重畳させた重畳電圧を印加することもできる。また、その電源２２の極性は、感光体１１における帯電型の正・負及び現像方式の正・反転等により決定する。
【００２４】
なお、本発明の画像形成装置は、除電手段を省略した除電レスタイプであることを特徴とすることから、画像形成装置のコンパクト化や低コスト化に資することができる。
また、除電手段を用いた場合には、露光時と同様に電位の減衰がおこるため、感光体内部に空間電荷が発生してしまうという問題が生じるが、かかる問題についても、根本的に解決することができる。
一方、除電手段を省略することによって、転写後の感光層中に残留した残留電荷を積極的に除去（除電）することができなくなることから、露光メモリの発生が問題となる。
この点、本発明にかかる除電レスタイプの画像形成装置であれば、後述するように、電子写真感光体の感光層において、抗酸化性及び正孔輸送能に優れた特定の構造を有する正孔輸送剤が含有されていることから、かかる問題についても、効果的に解決することができる。
【００２５】
２．電子写真感光体
（１）基本的構成
本発明に使用される電子写真感光体としては、単層型または積層型のいずれの電子写真感光体であってもよい。
したがって、ここでは、主に単層型電子写真感光体を例に挙げて、本発明において使用される電子写真感光体を説明する。
なお、単層型電子写真感光体であれば、積層型電子写真感光体と比較して、層構造が単純であるため容易に製造することができ、また、層界面が少ないことから光学特性を向上させやすい等の利点がある。
【００２６】
図２（ａ）に示すように、単層型電子写真感光体３０は、基体３２上に単一の感光層３４を設けたものである。
また、かかる感光層は、結着樹脂と、特定の構造を有する正孔輸送剤と、電荷発生剤と、を含むとともに、さらに必要に応じて電子輸送剤、レベリング剤またはシリル基含有化合物等の添加剤を含むことができる。
また、図２（ｂ）に示すように、基体３２と感光層３４との間に、感光体の特性を阻害しない範囲でバリア層３６が形成されている単層型感光体３０´でもよい。
なお、電荷輸送剤として、さらに電子輸送剤を含有させることによって、電荷発生剤と正孔輸送剤との間における電荷輸送効率を、より向上させることができる。
【００２７】
また、基体としては、導電性を有する種々の材料を使用することができ、例えば、鉄、アルミニウム、銅、スズ、白金、銀、バナジウム、モリブデン、クロム、カドミウム、チタン、ニッケル、パラジウム、インジウム、ステンレス鋼、真鍮等の金属や、上述した金属が蒸着又はラミネートされたプラスチック材料、ヨウ化アルミニウム、酸化スズ、酸化インジウム等で被覆されたガラス、あるいはカーボンブッラク等の導電性微粒子を分散してなるプラスッチク材料等があげられる。
また、基体の形状は、使用する画像形成装置の構造に合わせて、シート状、ドラム状等のいずれであってもよく、基体自体が導電性を有するか、あるいは基体の表面が導電性を有していればよい。
【００２８】
（２）正孔輸送剤
（２）−１  種類
本発明においては、正孔輸送剤として、上述した一般式（１）で表されるアミン化合物を用いることを特徴とする。
この理由は、正孔輸送剤として一般式（１）で表されるアミン化合物を用いることにより、その抗酸化性によって、電子写真感光体表面がオゾン等によって酸化劣化することを防ぎ、感光層中における残留電荷の発生を効果的に抑制することができるためである。
また、かかる特定の構造を有する正孔輸送剤は、優れた正孔輸送能を有することから、電荷発生剤から発生した電荷を効率よく輸送して、感光層中における残留電荷の発生を、より効果的に抑制することができるためである。
したがって、かかる特定の構造を有する正孔輸送剤を用いた電子写真感光体を搭載した本発明の画像形成装置は、除電レスタイプとして構成しているにもかかわらず、長期間使用した場合であっても、露光の際の残留電荷によって生じる露光メモリの発生を効果的に抑制することができる。
すなわち、従来においても使用初期であれば、感光層の構成材料や膜厚等を調節することによって、効果的に露光メモリの発生を抑制することができた。
しかしながら、長期間使用した場合には、特に帯電工程において帯電手段から発生するオゾン等によって感光層が酸化劣化し、感光層中における電荷の輸送効率が低下してしまうため、露光メモリが発生しやすくなるという問題が見られた。
一方、本発明においては、電子写真感光体の感光層において、抗酸化性及び正孔輸送能に優れた特定の構造を有する正孔輸送剤が含有されていることから、長期間使用した場合であっても感光層中における電荷の輸送効率を安定的に維持して、露光メモリの発生を効果的に抑制することができる。
【００２９】
また、一般式（１）において、Ｒａ〜Ｒｅのいずれか２つが結合してシクロヘキシル基を形成していることが好ましい。
この理由は、一般式（１）における所定箇所の構造を、このように特定することによって、感光層中における特定の構造を有する正孔輸送剤の分散性を向上させることができるためである。したがって、特定の構造を有する正孔輸送剤の抗酸化性及び正孔輸送能を、より効果的に発揮させることができる。
すなわち、一般式（１）における所定箇所において、シクロヘキシル基を導入することにより、一般式（１）で表されるアミン化合物における平面性や対称性を調節して、かかるアミン化合物の結晶性を低下させて、感光層用塗布液に対する相溶性を向上させることができるためである。
【００３０】
また、一般式（１）において、Ｘ1及びＸ2、あるいはいずれか一方が、一般式（２）における繰り返し数ｎを２としたブタジエン構造を有することが好ましい。
この理由は、一般式（１）における所定箇所の構造を、このように特定することによって、特定の構造を有する正孔輸送剤の抗酸化性及び正孔輸送能を、より向上させることができるためである。
かかる効果は、一般式（１）の所定箇所において、ブタジエン構造を導入することにより、π電子が豊富になって、分子内の電荷輸送をさらに効率的にすることができることに起因するものと考えられる。
【００３１】
（２）−２  具体例
また、一般式（１）で表されるアミン化合物の具体例としては、下記式（５）〜（１４）で表されるアミン化合物（ＨＴＭ−１〜１０）を挙げることができる。
【００３２】
【化５】
2008281723.tif 000006
【００３３】
【化６】
2008281723.tif 000007
【００３４】
【化７】
2008281723.tif 000008
【００３５】
【化８】
2008281723.tif 000009
【００３６】
【化９】
2008281723.tif 000010
【００３７】
【化１０】
2008281723.tif 000011
【００３８】
【化１１】
2008281723.tif 000012
【００３９】
【化１２】
2008281723.tif 000013
【００４０】
【化１３】
2008281723.tif 000014
【００４１】
【化１４】
2008281723.tif 000015
【００４２】
（２）−３  添加量
また、一般式（１）で表されるアミン化合物の添加量を、結着樹脂１００重量部に対して３０〜１００重量部の範囲内の値とすることが好ましい。
この理由は、特定の構造を有する正孔輸送剤の添加量をかかる範囲とすることによって、特定の構造を有する正孔輸送剤の抗酸化性及び正孔輸送能を、さらに効果的に発揮させることができるためである。
すなわち、特定の構造を有する正孔輸送剤の添加量が３０重量部未満の値となると、その絶対量が不足して、抗酸化性を十分に発揮することが困難となるばかりか、十分な感度を得ることも困難となる場合があるためである。一方、特定の構造を有する正孔輸送剤の添加量が１００重量部を超えた値となると、結晶化しやすくなるため、感光層中に均一に分散させることが困難となる場合があるためである。
したがって、特定の構造を有する正孔輸送剤の添加量を、結着樹脂１００重量部に対して３５〜９０重量部の範囲内の値とすることがより好ましく、４０〜８０重量部の範囲内の値とすることがさらに好ましい。
【００４３】
次いで、図３を用いて、特定の構造を有する正孔輸送剤の添加量と、露光メモリと、の関係について説明する。
図３においては、横軸に、感光層の結着樹脂１００重量部に対する正孔輸送剤の添加量（重量部）を採り、縦軸に、メモリ電位（Ｖ）を採った特性曲線が示してある。
なお、メモリ電位（Ｖ）は、その値が０Ｖに近い程、感光層中における残留電荷の発生が抑制されていることを示している。また、その測定条件等については、後の実施例において記載する。
ここで、特性曲線Ａは、正孔輸送剤として一般式（１）で表されるアミン化合物である式（７）で表される化合物（ＨＴＭ−３）を含有した製造直後の電子写真感光体を用いた場合の特性曲線であり、特性曲線Ｂは、特性曲線Ａと同様の電子写真感光体であって、所定の画像パターンを３時間耐久印刷した後の電子写真感光体を用いた場合の特性曲線である。
また、特性曲線Ｃは、正孔輸送剤として一般式（１）で表されるアミン化合物以外の化合物である下記式（１５）で表される化合物（ＨＴＭ−１１）を含有した製造直後の電子写真感光体を用いた場合の特性曲線であり、特性曲線Ｄは、特性曲線Ｃと同様の電子写真感光体であって、所定の画像パターンを３時間耐久印刷した後の電子写真感光体を用いた場合の特性曲線である。
なお、これらの電子写真感光体を搭載した画像形成装置としては、除電手段を省略した除電レスタイプのものを使用した。
【００４４】
【化１５】
2008281723.tif 000016
【００４５】
まず、特性曲線Ａから理解されるように、製造直後であれば、特定の構造を有する正孔輸送剤を用いることによって、メモリ電位を効果的に抑制することができる。
より具体的には、正孔輸送剤の添加量が３０〜１００重量部の範囲内の値であれば、その添加量の変化にかかわらず、メモリ電位の値を３０Ｖ前後の値に抑制できることがわかる。
また、特性曲線Ｂから理解されるように、耐久印刷後であっても、特定の構造を有する正孔輸送剤を用いることによって、メモリ電位の値の増加を所定の値以下に抑制することができる。
より具体的には、正孔輸送剤の添加量が３０〜１００重量部の範囲内の値であれば、その添加量の変化にかかわらず、メモリ電位の値を６０Ｖ以下の値に抑制できることがわかる。
一方、特性曲線Ｃから理解されるように、製造直後であるにもかかわらず、特定の構造を有する正孔輸送剤以外の正孔輸送剤を用いた場合には、メモリ電位を効果的に抑制することが困難となっている。
より具体的には、正孔輸送剤の添加量が３０〜１００重量部の範囲内の値であっても、メモリ電位の値が９０Ｖ前後の値にまで増加してしまうことがわかる。
また、特性曲線Ｄから理解されるように、耐久印刷後では、さらにメモリ電位の値が増加してしまい、メモリ画像の発生が避けられない状態となってしまう。
したがって、一般式（１）で表されるアミン化合物を正孔輸送剤として用いることによって、露光メモリの発生を効果的に抑制することができ、特に、その添加量が結着樹脂１００重量部に対して３０〜１００重量部の範囲内の値であれば、その他の正孔輸送剤を用いた場合と比較して、著しく露光メモリを抑制できることがわかる。
【００４６】
（３）電子輸送剤
（３）−１  種類
本発明に用いられる電子輸送剤としては、従来公知の電子輸送剤を用いることができる。
例えば、ジフェノキノン誘導体、ピレン誘導体、ベンゾキノン誘導体のほか、アントラキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、ニトロアントアラキノン誘導体、ジニトロアントラキノン誘導体、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等の一種単独又は二種以上の組み合わせが挙げられる。
【００４７】
また、上述した電子輸送剤の中でも、特に、一般式（３）および（４）、あるいはいずれか一方で表される電子輸送剤を含むことが好ましい。
この理由は、かかる特定の構造を有する電子輸送剤であれば、感光層の表面特性を向上させる効果を有していることから、クリーニング装置を簡略化した現像同時クリーニング方式を採用した場合であっても、フィルミングの発生を効果的に抑制することができるためである。
また、これらの電子輸送剤であれば、電子輸送能にも優れることから、感光層中における残留電荷の発生を抑制して、露光メモリの発生をより効果的に抑制することができるためである。
【００４８】
（３）−２  具体例
また、一般式（３）で表されるジナフトキノン化合物の具体例としては、下記式（１６）〜（１７）で表される化合物（ＥＴＭ−１〜２）を挙げることができる。
【００４９】
【化１６】
2008281723.tif 000017
【００５０】
【化１７】
2008281723.tif 000018
【００５１】
また、一般式（４）で表されるキノン化合物の具体例としては、下記式（１８）で表される化合物（ＥＴＭ−３）を挙げることができる。
【００５２】
【化１８】
2008281723.tif 000019
【００５３】
（３）−３  添加量
また、電子輸送剤の添加量を、結着樹脂１００重量部に対して１０〜１００重量部の範囲内の値とすることが好ましい。
この理由は、電子輸送剤の添加量が１０重量部未満の値になると、感度が低下して、実用上の弊害が生じる場合があるためである。一方、電子輸送剤の添加量が１００重量部を超えた値になると、電子輸送剤が結晶化しやすくなり、感光体として適正な膜が形成されない場合があるためである。
したがって、電子輸送剤の添加量を２０〜８０重量部の範囲内の値とすることがより好ましい。
【００５４】
なお、電子輸送剤の添加量を定めるにあたり、正孔輸送剤の添加量を考慮することが好ましい。より具体的には、電子輸送剤（全ＥＴＭ）の添加割合（全ＥＴＭ／全ＨＴＭ）を、正孔輸送剤（全ＨＴＭ）に対して、０．２５〜１．３の範囲内の値とすることが好ましい。
この理由は、かかる全ＥＴＭ／全ＨＴＭの比率がかかる範囲外の値になると、感度が低下して、実用上の弊害が生じる場合があるためである。
したがって、かかる全ＥＴＭ／全ＨＴＭの比率を０．５〜１．２５の範囲内の値とすることがより好ましい。
【００５５】
（４）電荷発生剤
（４）−１  種類
また、本発明に用いられる電荷発生剤としては、従来公知の電荷発生剤を用いることができる。
例えば、フタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体や、セレン、セレン−テルル、セレン−ヒ素、硫化カドミウム、アモルファスシリコンといった無機光導電剤等の一種単独又は二種以上の混合物が挙げられる。
【００５６】
（４）−２  添加量
また、電荷発生剤の添加量を、結着樹脂１００重量部に対して、０．２〜４０重量部の範囲内の値とすることが好ましい。
この理由は、電荷発生剤の添加量が０．２重量部未満の値になると、量子収率を高める効果が不十分となり、電子写真感光体の感度、電気特性、安定性等を向上させることができなくなるためである。一方、電荷発生剤の添加量が４０重量部を超えた値になると、可視光における赤色領域、近赤外領域、あるいは赤外領域に波長を有する光に対する吸光係数を大きくする効果が不十分となり、感光体の感度特性、電気特性、及び安定性等を向上させることができない場合があるためである。
したがって、電荷発生剤の添加量を０．５〜２０重量部の範囲内の値とすることがより好ましい。
【００５７】
（５）結着樹脂
また、本発明で用いられる結着樹脂としては、例えば、スチレン共重合体、スチレン−ブタジエン共重合体、スチレン−アクリロニトリル共重合体、スチレン−マレイン酸共重合体、アクリル系重合体、スチレン−アクリル系共重合体、ポリエチレン、エチレン−酢酸ビニル共重合体、塩素化ポリエチレン、ポリ塩化ビニル、ポリプロピレン、塩化ビニル−酢酸ビニル共重合体、ポリエステル、アルキッド樹脂、ポリアミド、ポリウレタン、ポリカーボネート、ポリアリレート、ポリスルホン、ジアリルフタレート樹脂、ケトン樹脂、ポリビニルブチラール樹脂、及びポリエーテル樹脂等の熱可塑性樹脂や、シリコーン樹脂、エポキシ樹脂、フェノール樹脂、尿素樹脂、メラミン樹脂、及びその他の架橋性の熱硬化性樹脂、さらにエポキシ−アクリレート、及びウレタン−アクリレートなどの光硬化性樹脂等が挙げられる。これらの樹脂は単独で使用できるほか、２種以上を併用することもできる。
【００５８】
（６）厚さ
また、本発明における感光層の厚さは、５〜１００μｍの範囲内の値とすることが好ましい。
この理由は、感光層の厚さが５μｍ未満の値となると、感光層を均一に形成することが困難となったり、機械的強度が低下する場合があるためである。一方、感光層の厚さが１００μｍを超えた値となると、感光層が基体から剥離しやすくなる場合があるためである。
したがって感光層の厚さを１０〜５０μｍの範囲内の値とすることがより好ましく、１５〜４５μｍの範囲内の値とすることがさらに好ましい。
【００５９】
（７）積層型電子写真感光体
また、本発明における電子写真感光体を構成するにあたり、感光層が、図４に示すように、電荷発生剤を含む電荷発生層４４と、電荷輸送剤及び結着樹脂を含む電荷輸送層４２と、からなる積層型の感光層４０であることも好ましい。
この積層型電子写真感光体４０は、基体３２上に、蒸着または塗布等の手段によって、電荷発生剤を含有する電荷発生層４４を形成し、次いでこの電荷発生層４４上に、電荷輸送剤と結着樹脂とを含む塗布液を塗布し、それを乾燥させて電荷輸送層４２を形成することによって作製することができる。
また、上述した構造とは逆に、図４（ｂ）に示すように、基体３２上に電荷輸送層４２を形成し、その上に電荷発生層４４を形成してもよい。ただし、電荷発生層４４は、電荷輸送層４２に比べて膜厚がごく薄いため、その保護のためには、図４（ａ）に示すように、電荷発生層２４の上に電荷輸送層４２を形成することがより好ましい。
また、単層型電子写真感光体の場合と同様に、基体上に中間層４５を形成することも好ましい。
なお、かかる積層型の感光層を採用した場合、電荷発生剤や、電荷輸送剤等の感光性材料の選択肢が広がり、構造設計上の自由度を向上させることができるという利点がある。
【００６０】
また、積層型電子写真感光体は、電荷発生層及び電荷輸送層の形成順序、電荷輸送層に用いる電荷輸送剤の種類によって、正負いずれの帯電型となるかが選択される。例えば、基体上に電荷発生層を設け、その上に電荷輸送層を設け、電荷輸送層の電荷輸送剤として、特定の構造を有する正孔輸送剤を用いた場合には、負帯電型の電子写真感光体となる。この場合、電荷発生層には電子輸送剤を含有させてもよい。
なお、本発明においては、特定の構造を有する正孔輸送剤の抗酸化性を発揮させることによって、露光メモリの発生を抑制することを目的としていることから、これらの化合物を、一般に感光層の表面層となる電荷輸送層に対して含有させることが好ましい。
【００６１】
また、電荷発生層形成用塗布液および電荷輸送層形成用塗布液は、例えば、電荷発生剤、電荷輸送剤、結着樹脂などの所定の成分を、分散媒とともに、ロールミル、ボールミル、アトライタ、ペイントシェーカー、超音波分散機などを用いて分散混合することによって、調製することができる。
【００６２】
このとき、一般式（１）で表されるアミン化合物の添加量を、電荷輸送層における結着樹脂１００重量部に対して３０〜１２０重量部の範囲内の値とすることが好ましく、５０〜１００重量部の範囲内の値とすることがより好ましい。
また、電子輸送剤の添加量を、電荷輸送層における結着樹脂１００重量部に対して５〜７０重量部の範囲内の値とすることが好ましく、１０〜５０重量部の範囲内の値とすることがより好ましい。
また、電荷発生剤の添加量を、電荷発生層における結着樹脂１００重量部に対して５〜１０００重量部の範囲内の値とすることが好ましく、３０〜５００重量部の範囲内の値とすることがより好ましい。
また、この積層型感光層２０において、感光層（電荷発生層及び電荷輸送層）の厚さは、特に限定されないが、電荷発生層については、０．０１〜５μｍの範囲内の値とすることが好ましく、０．１〜３μｍの範囲内の値とすることがより好ましい。一方、電荷輸送層については、２〜１００μｍの範囲内の値とすることが好ましく、５〜５０μｍの範囲内の値とすることがより好ましい。
【００６３】
３．帯電手段
（１）種類
本発明における帯電手段は、スコロトロン等に代表される非接触帯電方式の帯電手段を用いることもできるが、接触帯電方式の帯電手段とすることが好ましい。
この理由は、帯電手段として、スコロトロンのような非接触帯電方式を採用した場合に比べて、小型であるとともに、帯電工程において発生するオゾン等の発生量を、著しく抑制することができるためである。
したがって、特定の構造を有する正孔輸送剤の抗酸化性と相俟って、感光層が酸化劣化することを、より効果的に抑制することができる。
また、かかる接触帯電方式の帯電手段として、帯電ローラを用いることが好ましい。
この理由は、帯電ローラであれば、帯電工程におけるオゾン等の発生量を抑制することができるばかりか、電子写真感光体表面に対する電荷付与の均一性及び安定性を向上させることができるためである。
すなわち、帯電ローラであれば、帯電ブラシ等と比較して、導電性部材が隙間無く均一に感光体表面に接触することになるため、帯電手段と電子写真感光体間における放電の発生を効果的に抑制して、感光層が酸化劣化することをさらに効果的に抑制することができるためである。
【００６４】
（２）印加電圧
また、上述した帯電ローラに印加される直流電圧を８００〜３０００Ｖの範囲内の値とすることが好ましい。
この理由は、印加される直流電圧を８００〜３０００Ｖの範囲内の値とすることによって、感光層がオゾン等によって酸化劣化することをさらに効果的に抑制することができる一方で、十分な帯電電位を確保することができるためである。
すなわち、印加される直流電圧が８００Ｖ未満の値となると、放電によるオゾン等の発生は抑制することができるものの、電子写真感光体表面に対して鮮明な静電潜像を形成するのに十分な帯電電位を得ることが困難となる場合があるためである。一方、印加される直流電圧が３０００Ｖを超えた値となると、放電によるオゾン等の発生が過度に増加して、感光層が過度に劣化し、帯電特性が不安定になったり、電子写真感光体の絶縁破壊を誘発する恐れがある。
したがって、帯電手段において、印加される直流電圧を９００〜２０００Ｖの範囲内の値とすることがより好ましく、１０００〜１８００Ｖの範囲内の値とすることがさらに好ましい。
【００６５】
なお、直流電圧に交流電圧を重畳させる場合は、印加される交流電圧におけるピーク間電圧を６００〜２５００Ｖの範囲内の値とすることが好ましく、８００〜２０００Ｖの範囲内の値とすることがより好ましい。
また、周波数を１００〜１５００ｋＨｚの範囲内の値とすることが好ましく、４００〜１２００ｋＨｚの範囲内の値とすることがより好ましい。
【００６６】
［第２の実施形態］
本発明の第２の実施形態は、第１の実施形態において説明した除電レスタイプの画像形成装置を用いた画像形成方法である。
以下、第１の実施形態において既に説明した内容は省略し、第２の実施形態として、第１の実施形態と異なる点を中心に説明する。
【００６７】
第２の実施形態の画像形成方法を実施するにあたり、図１に示すような除電レスタイプの画像形成装置１０を好適に使用することができる。
ここで、図１は、画像形成装置の全体構成を示す概略図であり、以下、その動作について、順を追って説明する。
まず、画像形成装置１０の感光体１１を、矢印Ａで示す方向に所定のプロセススピード（周速度）で回転させた後、その表面を帯電手段１２によって所定電位に帯電させる。
次いで、露光手段１３により、画像情報に応じて光変調されながら反射ミラー等を介して、感光体１１の表面を露光する。この露光により、感光体１１の表面に静電潜像が形成される。
次いで、この静電潜像に基づいて、現像手段１４により潜像現像が行われる。この現像手段１４の内部にはトナーが収納されており、このトナーが感光体１１表面の静電潜像に対応して付着することで、トナー像が形成される。
また、記録紙２０は、所定の転写搬送経路に沿って、感光体下部まで搬送される。このとき、感光体１１と転写手段１５との間に、所定の転写バイアスを印加することにより、記録材２０上にトナー像を転写することができる。
【００６８】
次いで、トナー像が転写された後の記録紙２０は、分離手段（図示せず）によって感光体１１表面から分離され、搬送ベルトによって定着器に搬送される。次いで、この定着器によって、加熱、加圧処理されて表面にトナー像が定着された後、排出ローラによって画像形成装置１０の外部に排出される。
一方、トナー像転写後の感光体１１はそのまま回転を続け、転写時に記録紙２０に転写されなかった残留トナー（付着物）が感光体１１の表面から、クリーニング装置１７によって除去される。
したがって、かかる画像形成方法であれば、除電レスタイプの画像形成装置を使用しているにもかかわらず、長期間使用した場合であっても、電子写真感光体における露光メモリの発生を効果的に抑制することができる。
したがって、高品質な画像を容易かつ安定的に形成することができる。
【実施例】
【００６９】
［実施例１］
１．電子写真感光体の製造
撹拌容器内に、電荷発生物質として下記式（１９）で表されるＸ型無金属フタロシアニン（ＣＧＭ−１）４重量部と、正孔輸送剤として式（５）で表されるアミン化合物（ＨＴＭ−１）５０重量部と、電子輸送剤として式（１７）で表されるナフトキノン系化合物（ＥＴＭ−２）３０重量部と、結着樹脂として平均分子量３００００のポリカーボネート樹脂１００重量部と、テトラヒドロフラン８００重量部と、を収容した後、ボールミルで５０時間混合分散し、塗布液を作成した。次いで、得られた塗布液をアルミニウム素管からなる導電性支持体上にディップコート法にて塗布した後、１００℃、４０分間の条件で熱風乾燥し、膜厚２５μｍ、直径３０ｍｍの単層型電子写真感光体を得た。
【００７０】
【化１９】
2008281723.tif 000020
【００７１】
２．評価
（１）メモリ電位の評価
得られた電子写真感光体を搭載した画像形成装置を用いて、メモリ電位の評価を行った。
すなわち、得られた電子写真感光体を除電手段を取り除いたプリンタ（京セラミタ（株）製、マルチファンクションプリンタＡｎｔｉｃｏ４０）に装着した後、所定の画像パターン（５％濃度画像）を印刷した。次いで、電子写真感光体における未露光部の表面電位及び露光部の次帯電工程後の表面電位をそれぞれ測定し、その差をメモリ電位とした。得られた結果を表１に示す。
【００７２】
（２）メモリ画像の評価
また、得られた電子写真感光体を搭載した画像形成装置を用いて、メモリ画像の評価を行った。
すなわち、得られた電子写真感光体を除電手段を取り除いたプリンタ（京セラミタ（株）製、マルチファンクションプリンタＡｎｔｉｃｏ４０）に装着した後、図５に示す画像パターンを印刷した。次いで、目視により、強い露光部分（画像パターンの黒ベタ部に対応）の露光メモリによって、画像パターンのグレー部にメモリ画像が発生しているか否かを確認し、下記基準に沿って評価した。得られた結果を表１に示す。
○：メモリ画像が確認されなかった。
×：メモリ画像が確認された。
【００７３】
［実施例２］
実施例２においては、電子写真感光体を製造する際に用いた正孔輸送剤を、式（６）で表されるアミン化合物（ＨＴＭ−２）にかえたほかは、実施例１と同様に電子写真感光体を製造するとともに、評価した。得られた結果を表１に示す。
【００７４】
［実施例３］
実施例３においては、電子写真感光体を製造する際に用いた正孔輸送剤を、式（７）で表されるアミン化合物（ＨＴＭ−３）にかえたほかは、実施例１と同様に電子写真感光体を製造するとともに、評価した。得られた結果を表１に示す。
【００７５】
［実施例４］
実施例４においては、電子写真感光体を製造する際に用いた正孔輸送剤を、式（８）で表されるアミン化合物（ＨＴＭ−４）にかえたほかは、実施例１と同様に電子写真感光体を製造するとともに、評価した。得られた結果を表１に示す。
【００７６】
［実施例５］
実施例５においては、電子写真感光体を製造する際に用いた正孔輸送剤を、式（９）で表されるアミン化合物（ＨＴＭ−５）にかえたほかは、実施例１と同様に電子写真感光体を製造するとともに、評価した。得られた結果を表１に示す。
【００７７】
［実施例６］
実施例６においては、電子写真感光体を製造する際に用いた正孔輸送剤を、式（１０）で表されるアミン化合物（ＨＴＭ−６）にかえたほかは、実施例１と同様に電子写真感光体を製造するとともに、評価した。得られた結果を表１に示す。
【００７８】
［実施例７］
実施例７においては、電子写真感光体を製造する際に用いた正孔輸送剤を、式（１１）で表されるアミン化合物（ＨＴＭ−７）にかえたほかは、実施例１と同様に電子写真感光体を製造するとともに、評価した。得られた結果を表１に示す。
【００７９】
［実施例８］
実施例８においては、電子写真感光体を製造する際に用いた正孔輸送剤を、式（１２）で表されるアミン化合物（ＨＴＭ−８）にかえたほかは、実施例１と同様に電子写真感光体を製造するとともに、評価した。得られた結果を表１に示す。
【００８０】
［実施例９］
実施例９においては、電子写真感光体を製造する際に用いた正孔輸送剤を、式（１３）で表されるアミン化合物（ＨＴＭ−９）にかえたほかは、実施例１と同様に電子写真感光体を製造するとともに、評価した。得られた結果を表１に示す。
【００８１】
［実施例１０］
実施例１０においては、電子写真感光体を製造する際に用いた正孔輸送剤を、式（１４）で表されるアミン化合物（ＨＴＭ−１０）にかえたほかは、実施例１と同様に電子写真感光体を製造するとともに、評価した。得られた結果を表１に示す。
【００８２】
［実施例１１］
実施例１１においては、電子写真感光体を製造する際に用いた電子輸送剤を、式（１８）で表されるキノン系化合物（ＥＴＭ−３）にかえたほかは、実施例１と同様に電子写真感光体を製造摺るとともに評価した。得られた結果を表１に示す。
【００８３】
［実施例１２］
実施例１２においては、電子写真感光体を製造する際に用いた正孔輸送剤を、式（６）で表されるアミン化合物（ＨＴＭ−２）にかえたほかは、実施例１１と同様に電子写真感光体を製造するとともに、評価した。得られた結果を表１に示す。
【００８４】
［実施例１３］
実施例１３においては、電子写真感光体を製造する際に用いた正孔輸送剤を、式（７）で表されるアミン化合物（ＨＴＭ−３）にかえたほかは、実施例１１と同様に電子写真感光体を製造するとともに、評価した。得られた結果を表１に示す。
【００８５】
［比較例１］
比較例１においては、電子写真感光体を製造する際に用いた正孔輸送剤を、下記式（２０）で表されるアミン化合物（ＨＴＭ−１２）にかえたほかは、実施例１と同様に電子写真感光体を製造するとともに、評価した。得られた結果を表１に示す。
【００８６】
【化２０】
2008281723.tif 000021
【００８７】
［比較例２］
比較例２においては、電子写真感光体を製造する際に用いた正孔輸送剤を、式（１５）で表されるアミン化合物（ＨＴＭ−１１）にかえたほかは、実施例１と同様に電子写真感光体を製造するとともに、評価した。得られた結果を表１に示す。
【００８８】
【表１】
2008281723.tif 000022
【００８９】
［実施例１５］
実施例１５においては、電子写真感光体を製造する際に用いた正孔輸送剤を、式（７）で表されるアミン化合物（ＨＴＭ−３）に変えるとともに、その添加量を結着樹脂１００重量部に対して３０重量部としたほかは、実施例１と同様に電子写真感光体を製造した。
また、評価として、実施例１と同様に、製造直後の電子写真感光体を用いてメモリ電位の評価を実施したほか、所定の画像パターンを３時間連続印刷した後においても、同様にメモリ電位を測定した。得られた結果を表２に示す。
【００９０】
［実施例１６］
実施例１６においては、電子写真感光体を製造する際に用いた正孔輸送剤の添加量を、結着樹脂１００重量部に対して５０重量部としたほかは、実施例１５と同様に電子写真感光体を製造するとともに、評価した。得られた結果を表２に示す。
【００９１】
［実施例１７］
実施例１７においては、電子写真感光体を製造する際に用いた正孔輸送剤の添加量を、結着樹脂１００重量部に対して８０重量部としたほかは、実施例１５と同様に電子写真感光体を製造するとともに、評価した。得られた結果を表２に示す。
【００９２】
［比較例３］
比較例３においては、電子写真感光体を製造する際に用いた正孔輸送剤を、式（１５）で表されるアミン化合物（ＨＴＭ−１１）に変えたほかは、実施例１５と同様に電子写真感光体を製造するとともに、評価した。得られた結果を表２に示す。
【００９３】
［比較例４］
比較例４においては、電子写真感光体を製造する際に用いた正孔輸送剤の添加量を、結着樹脂１００重量部に対して５０重量部としたほかは、比較例３と同様に電子写真感光体を製造するとともに、評価した。得られた結果を表２に示す。
【００９４】
［比較例５］
比較例５においては、電子写真感光体を製造する際に用いた正孔輸送剤の添加量を、結着樹脂１００重量部に対して８０重量部としたほかは、比較例３と同様に電子写真感光体を製造するとともに、評価した。得られた結果を表２に示す。
【００９５】
【表２】
2008281723.tif 000023
【産業上の利用可能性】
【００９６】
本発明において使用される電子写真感光体によれば、抗酸化性及び正孔輸送能に優れた特定の構造を有する正孔輸送剤を用いることによって、電子写真感光体の感光層がオゾン等によって酸化劣化することを効果的に抑制し、感光層中における残留電荷の発生を有効に抑制できるようになった。
そして、かかる電子写真感光体を搭載した画像形成装置であれば、除電レスタイプとして構成し、さらに、長期間使用した場合であっても、電子写真感光体における露光メモリの発生を効果的に抑制することができるようになった。
したがって、本発明にかかる除電レスタイプの画像形成装置は、画像形成装置の高画質化、小型化等に寄与することが期待される。
【図面の簡単な説明】
【００９７】
【図１】本発明にかかる除電レスタイプの画像形成装置の概略図である。
【図２】本発明における単層型電子写真感光体の構成を説明するために供する図である。
【図３】特定の構造を有する正孔輸送剤の添加量と、メモリ電位と、の関係を説明するために供する図である。
【図４】本発明における積層型電子写真感光体の構成を説明するために供する図である。
【図５】メモリ画像を評価するための画像パターンを説明するために供する図である。
【符号の説明】
【００９８】
１０：画像形成装置、１１：電子写真感光体、１２：帯電手段、１３：露光手段、１４：現像手段、１５：転写手段、１７：クリーニング装置、２０：記録紙、３０：単層型電子写真感光体、３２：基体、３４：感光層、３６：バリア層、４０：積層型電子写真感光体、４２：電荷輸送層、４４：電荷発生層、４５：中間層
【図１】
2008281723.tif 000029
【図２】
2008281723.tif 000030
【図３】
2008281723.tif 000031
【図４】
2008281723.tif 000032
【図５】
2008281723.tif 000033